(57)【要約】【課題】適度な親水性と強度を備え幹細胞の播種後の定着性が高い幹細胞培養用足場材料を樹脂膜として備える、幹細胞培養用容器を提供する。【解決手段】幹細胞培養用容器であって、幹細胞培養用容器は、幹細胞の培養領域の少なくとも一部に樹脂膜を備え、樹脂膜は、合成樹脂を含有する幹細胞培養用足場材料である幹細胞培養用容器。【選択図】なし【特許請求の範囲】
【請求項１】
幹細胞培養用容器であって、
前記幹細胞培養用容器は、幹細胞の培養領域の少なくとも一部に樹脂膜を備え、
前記樹脂膜は、合成樹脂を含有する幹細胞培養用足場材料であり、
前記樹脂膜の表面粗さＲａが１μｍ以下である幹細胞培養用容器。
【請求項２】
前記樹脂膜の表面電位が−５０〜５０ｍＶである請求項１記載の幹細胞培養用容器。
【請求項３】
前記樹脂膜の貯蔵弾性率が１．０×１０５〜１．０×１０１０Ｐａである請求項１または２記載の幹細胞培養用容器。
【請求項４】
前記樹脂膜のヤング率が１００〜３０００ＭＰａである請求項１〜３のいずれか１項記載の幹細胞培養用容器。
【請求項５】
前記合成樹脂がポリビニルアセタール樹脂である請求項１〜４のいずれか１項記載の幹細胞培養用容器。
【請求項６】
前記幹細胞が多能性幹細胞である請求項１〜５のいずれか１項記載の幹細胞培養用容器。
【発明の詳細な説明】
【技術分野】
【０００１】
本発明は、幹細胞培養用容器に関する。
【背景技術】
【０００２】
幹細胞、例えばヒト胚性幹細胞（ｈＥＳＣ）やヒト人工多能性幹細胞（ｈｉＰＳＣ）などのヒト多能性幹細胞（ｈＰＳＣ）は、創薬や再生医療への応用が期待されている。多能性幹細胞を安全に、そして再現性良く培養し、増殖させることは，これらの細胞を医療応用する上では必須の基盤技術となる。特に、再生医療の産業利用上においては、幹細胞を未分化状態で多量に扱う必要があることから、天然および合成の高分子やフィーダー細胞を用いて多能性幹細胞の増殖を支持すると同時に多分化能を維持する技術について広範な研究が行われている。特に天然高分子としてラミニン、ヴィトロネクチンなどの接着タンパク質やマウス肉腫由来のマトリゲルを使用すると播種後の細胞定着性が非常に高いことが知られている。
【０００３】
しかし、天然高分子は生産性が非常に低いため高価であること、天然由来物質であるためロット間にバラツキが見られること、動物由来の成分による安全性状の懸念があることが課題として挙げられる。
【０００４】
上記課題を解決するために、合成高分子を使用した幹細胞培養樹脂担体が提案されている。例えば、特許文献１の実施例の欄には、マウス線維芽細胞の培養において、親水性かつ耐水性に優れる足場材を提供するためにアセタール化度が２０〜６０モル％のポリビニルアセタール化合物が使用されている。しかし、親水性が高いため培地中で膨潤し、足場材樹脂が剥がれる問題があった。また、幹細胞や多能性幹細胞の播種後の定着性が低く、十分に増殖しないという問題があった。
【０００５】
特許文献２の実施例の欄にはマウスＥＳ細胞の培養において、アクリルポリマーによって構成されたハイドロゲルが使用されている。しかし、NaAMPS/NaSS/DMAAmを使用しており、親水性が高いため培地中で膨潤し、足場材樹脂が剥がれる問題があった。
【０００６】
特許文献３の実施例の欄にはマウスｉＰＳ細胞の培養において、親水性かつ柔軟なポリロタキサンゲルが使用されている。しかし、親水性が高いため培地中で膨潤し、足場材樹脂が剥がれる問題があった。柔軟な足場材であるために心筋細胞への分化が促進されるという問題があった。
【先行技術文献】
【特許文献】
【０００７】
【特許文献１】特開２００６-３１４２８５号公報
【特許文献２】特開２０１０-１５８１８０号公報
【特許文献３】特開２０１７-２３００８号公報
【発明の概要】
【発明が解決しようとする課題】
【０００８】
以上より、適度な親水性と強度を備える幹細胞培養用足場材料を樹脂膜として備える、幹細胞培養用容器が求まれていた。
本発明は、適度な親水性と強度を備え、幹細胞の播種後の定着性が高い幹細胞培養用足場材料を樹脂膜として備える、幹細胞培養用容器を提供することを目的とする。
【課題を解決するための手段】
【０００９】
本発明は以下の内容に関する。
（１）幹細胞培養用容器であって、
幹細胞培養用容器は、幹細胞の培養領域の少なくとも一部に樹脂膜を備え、
樹脂膜は、合成樹脂を含有する幹細胞培養用足場材料である幹細胞培養用容器。
（２）幹細胞培養用容器であって、
幹細胞培養用容器は、幹細胞の培養領域の少なくとも一部に樹脂膜を備え、
樹脂膜は、合成樹脂を含有する幹細胞培養用足場材料であり、
樹脂膜の表面粗さＲａが１μｍ以下である幹細胞培養用容器。
（３）樹脂膜の表面電位が−５０〜５０ｍＶである（１）または（２）記載の幹細胞培養用容器。
（４）樹脂膜の貯蔵弾性率が１．０×１０５〜１．０×１０１０Ｐａである（１）〜（３）のいずれか１項に記載の幹細胞培養用容器。
（５）樹脂膜のヤング率が１００〜３０００ＭＰａである（１）〜（４）のいずれか１項に記載の幹細胞培養用容器。
（６）合成樹脂がポリビニルアセタール樹脂である（１）〜（５）のいずれか１項に記載の幹細胞培養用容器。
（７）幹細胞が多能性幹細胞である（１）〜（６）のいずれか１項記載の幹細胞培養用容器。
【発明の効果】
【００１０】
本発明によれば、適度な親水性と強度を備え未分化性を維持しながら幹細胞の播種後の定着性が高く高効率に細胞増殖が可能な幹細胞培養用足場材料を樹脂膜として備える、幹細胞培養用容器が提供される。
【発明を実施するための形態】
【００１１】
以下に、実施形態を挙げて本発明の説明を行うが、本発明は以下の実施形態に限定されるものではない。
【００１２】
［幹細胞培養用容器］
発明は、幹細胞の培養領域の少なくとも一部に樹脂膜を備える幹細胞培養用容器に関する。樹脂膜は、合成樹脂を含有する幹細胞培養用足場材料であることが好ましい。
樹脂膜は、少なくとも以下のいずれか１つの条件
ヤング率が１００〜３０００ＭＰａである、
貯蔵弾性率が１．０×１０５〜１．０×１０１０Ｐａである、
厚みが１ｎｍ〜５００，０００ｎｍである、
表面粗さＲａが１０００ｎｍ以下である、
表面電位が−５０〜５０ｍＶである、を満たすことが好ましい。
【００１３】
樹脂膜のヤング率の下限は、１００ＭＰａが好ましく、３００ＭＰａがよりに好ましく、４００ＭＰａがさらに好ましい。上限は、３０００ＭＰａが好ましく、１０００ＭＰａがより好ましく、８００ＭＰａがさらに好ましい。
樹脂膜の貯蔵弾性率下限は、１．０×１０５Ｐａが好ましく、１．０×１０６Ｐａがより好ましく、１．０×１０７がさらに好ましい。上限は、１．０×１０１０Ｐａが好ましく、１．０×１０９がより好ましく、１．０×１０８Ｐａがさらに好ましい。
樹脂膜の厚みの下限は、１ｎｍが好ましく、１０ｎｍがよりに好ましく、１００ｎｍがさらに好ましい。上限は、１０００，０００ｎｍが好ましく、１０，０００ｎｍがより好ましく、１，０００ｎｍがさらに好ましい。
表面粗さＲａは、１，０００ｎｍ以下が好ましく、１００ｎｍ以下がより好ましく、１０ｎｍ以下がさらに好ましい。
表面電位の下限は、５０ｍＶが好ましく、３０ｍＶがよりに好ましく、１０ｍＶがさらに好ましい。上限は、−５０ｍＶが好ましく、−１０ｍＶがより好ましく、０ｍＶがさらに好ましい。
【００１４】
合成樹脂がポリビニルアセタール樹脂を含み、ポリビニルアセタール樹脂のアセタール化度が６０モル％よりも高いことが好ましい。以下に、幹細胞培養用足場材料について説明する。
【００１５】
［幹細胞培養用足場材料］
本発明者らは鋭意検討した結果、所定のアセタール化度を備えるポリビニルアルコールから誘導される合成樹脂を用いることで、上述の課題を解決できることを知見し、本発明を完成するに至った。
即ち、本発明は、合成樹脂を含有する幹細胞培養用足場材料であって、合成樹脂がポリビニルアセタール樹脂を含み、ポリビニルアセタール樹脂のアセタール化度が６０モル％よりも高い幹細胞培養用足場材料に関する。なお、本発明の幹細胞培養用足場材料には、合成樹脂のみからなる態様が含まれることは無論である。
この幹細胞培養用足場材料は、適度な親水性と強度を備えるため、幹細胞の播種後の定着性が向上する。特にフィーダー細胞や接着タンパク質を含まない無血清培地培養において、幹細胞播種後の初期定着率が向上する。
【００１６】
従来、足場材料として合成樹脂を用いる場合に、合成樹脂のアセタール化度を６０モル％よりも高く設定することは報告されていなかった。アセタール化度の増加による水酸基の割合の低下により樹脂の親水性が低下することで、足場材料への幹細胞の播種後の定着性の低下や、または細胞培養に必要な多糖類等の透過性の低下が懸念されていたからである。ところが、本発明者等は、親水性よりも強度が重要であることを知見し、アセタール化度を６０モル％よりも高く設定して足場材料の強度を向上することで、幹細胞の播種後の定着性が向上することを見出し、本発明を完成するに至った。
【００１７】
ポリビニルアセタール樹脂としては、アセタール化度が６０モル％よりも高いものであれば特に制限なく様々なものを用いることができる。
ポリビニルアセタール樹脂は、例えば、ポリビニルアルコール（ＰＶＡ）とアルデヒド（Ｒ-ＣＨＯ）を脱水縮合させる方法（アセタール化反応）により製造することができる。なお、アセタール化反応において、適宜、酸触媒を用いることができる。
【化１】
2019115322.tif 000002
【００１８】
上述のアセタール化反応において、ポリビニルアルコールは、完全にアセタール化されることがなく、アセチル基や水酸基が残存している。
【化２】
2019115322.tif 000003
【００１９】
アセタール基、アセチル基、水酸基のそれぞれのモル比（ｍｏｌ％）を、ｌ、ｍ、ｎとしｌ＋ｍ＋ｎ＝１００とした際、ｌは６０〜９０、ｍは０〜１０、ｎは０〜４０が好ましく、ｌは６０〜８０、ｍは０〜１０、ｎは１０〜４０がより好ましい。
上記範囲であると、ポリビニルアセタール樹脂が培養培地の水分によって膨潤し難く、細胞の定着が良好な結果となる。
ここで、樹脂全体基準のアセタール基のモル比（ｍｏｌ％）が、「アセタール化度」に相当する。
【００２０】
上記アルデヒドの種類は特に限定されないが、ホルムアルデヒド、アセトアルデヒド、プロピオンアルデヒド、ブチルアルデヒド、ペンタナール、ヘキサナール、ヘプタナール、オクタナール、ノナナール、デカナール、アクロレイン、ベンズアルデヒド、シンナムアルデヒド、ペリルアルデヒド、ホルミルピリジン、ホルミルイミダゾール、ホルミルピロール、ホルミルピペリジン、ホルミルピペリジン、ホルミルトリアゾール、ホルミルテトラゾール、ホルミルインドール、ホルミルイソインドール、ホルミルプリン、ホルミルプリン、ホルミルベンゾイミダゾール、ホルミルベンゾトリアゾール、ホルミルキノリン、ホルミルイソキノリン、ホルミルキノキサリン、ホルミルシンノリン、ホルミルプテリジン、ホルミルフラン、ホルミルオキソラン、ホルミルオキサン、ホルミルチオフェン、ホルミルチオラン、ホルミルチアン、ホルミルアデニン、ホルミルグアニン、ホルミルシトシン、ホルミルチミン、ホルミルウラシルなどが挙げられる。上記アルデヒドは鎖状であっても環状であっても良い。
【００２１】
上記アルデヒドはホルムアルデヒド、アセトアルデヒド、プロピオンアルデヒド、ブチルアルデヒド、ペンタナールであることが好ましく、ブチルアルデヒドがさらに好ましい。
【００２２】
上記ポリビニルアルコールはビニル化合物との共重合体であっても良い。ビニル化合物としては、エチレン、アリルアミン、ビニルピロリドン、無水マレイン酸、マレイミド、イタコン酸、（メタ）アクリル酸類が挙げられる。
なお、本発明において、「（メタ）アクリル酸類」とは、（メタ）アクリル酸エステル及び（メタ）アクリル酸からなる群より選択される少なくとも１種をいう。
【００２３】
上記（メタ）アクリル酸類のうち、（メタ）アクリル酸エステルとしては特に限定されないが、（メタ）アクリル酸アルキルエステル、（メタ）アクリル酸環状アルキルエステル、（メタ）アクリル酸アリールエステル、（メタ）アクリルアミド類、（メタ）アクリル酸ポリエチレングリコール類、（メタ）アクリル酸ホスホリルコリンより選択される少なくとも１種を含有することが好ましい。
【００２４】
上記（メタ）アクリル酸アルキルエステルとしては、例えば、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、ノニル（メタ）アクリレート、イソノニル（メタ）アクリレート、デシル（メタ）アクリレート、イソデシル（メタ）アクリレート、ラウリル（メタ）アクリレート、ステアリル（メタ）アクリレート、イソテトラデシル（メタ）アクリレートなどが挙げられる。
上記（メタ）アクリル酸環状アルキルエステルとしては、例えば、シクロヘキシル（メタ）アクリレート、イソボルニル（メタ）アクリレートなどが挙げられる。
上記（メタ）アクリル酸アリールエステルとしては、例えば、フェニル（メタ）アクリレート、ベンジル（メタ）アクリレートなどが挙げられる。
上記アクリルアミド類としては、例えば、（メタ）アクリルアミド、Ｎ−イソプロピル（メタ）アクリルアミド、Ｎ−ｔｅｒｔ−ブチル（メタ）アクリルアミド、Ｎ，Ｎ’−ジメチル（メタ）アクリルアミド、(３−（メタ）アクリルアミドプロピル)トリメチルアンモニウムクロリド、４−（メタ）アクリロイルモルホリン、３−（メタ）アクリロイル−２−オキサゾリジノン、 Ｎ−[３−(ジメチルアミノ)プロピル]（メタ）アクリルアミド、Ｎ−(２−ヒドロキシエチル)（メタ）アクリルアミド、Ｎ−メチロール（メタ）アクリルアミド、６−（メタ）アクリルアミドヘキサン酸などが挙げられる。
上記（メタ）アクリル酸ポリエチレングリコール類としては、例えば、メトキシ-ポリエチレングリコール（メタ）アクリレート、エトキシ-ポリエチレングリコール（メタ）アクリレート、ヒドロキシ-ポリエチレングリコール（メタ）アクリレート、メトキシ-ジエチレングリコール（メタ）アクリレート、エトキシ-ジエチレングリコール（メタ）アクリレート、ヒドロキシ-ジエチレングリコール（メタ）アクリレート、メトキシ-トリエチレングルコール（メタ）アクリレート、エトキシ-トリエチレングルコール（メタ）アクリレート、ヒドロキシ-トリエチレングルコール（メタ）アクリレートなどが挙げられる。
上記（メタ）アクリル酸ホスホリルコリンとしては、例えば、２−（メタ）アクリロイルオキシエチルホスホリルコリンが挙げられる。
上記（メタ）アクリル酸類は単独で用いてもよく、２種以上を併用してもよい。なお、本明細書において、上記（メタ）アクリル酸とは、アクリル酸及びメタクリル酸を総称するものであり、上記（メタ）アクリレートとは、アクリレート及びメタクリレートを総称するものとする。
【００２５】
上記アセタール化度が６０％を超えるように調整する方法は特に限定されないが、上記アルデヒドをアセタール化反応の際に上記アルデヒドを過剰量添加することでアセタール化反応が十分に進行させることが可能である。
【００２６】
ポリビニルアセタール樹脂は、その一部がアレニウス塩基性基またはアレニウス酸性基により変性されていることが好ましい。フィーダー細胞や接着タンパク質を含まない無血清培地培養において、幹細胞播種後の初期定着率が向上し、幹細胞の培養がし易くなるからである。
【００２７】
上記アレニウス塩基性基は、水中で解離して水酸化物イオンを生じる化合物の総称であり、例えば、アミン類が挙げられる。
上記アミン類としては、例えば、アミノ基、イミノ基、アミド基、イミド基が挙げられる。
上記ポリビニルアセタール樹脂を上記アレニウス塩基性基により変性する方法としては特に限定されないが、上記アリルアミンやマレイミド、（メタ）アクリルアミド類との共重合によって得られる。
【００２８】
上記アレニウス酸性基は、水中で解離して水素イオンを生じる化合物の総称であり、例えば、カルボン酸、含フッ素アルコール、スルホン酸挙げられる。
上記カルボン酸としては、特に限定されないが、カルボキシル基が挙げられる。
上記含フッ素アルコールとしては、特に限定されないが、
上記スルホン酸としては、特に限定されないが、スルホ基が挙げられる。
上記ポリビニルアセタール樹脂を上記アレニウス酸性基により変性する方法としては特に限定されないが、上記イタコン酸や（メタ）アクリル酸との共重合によって得られる。
【００２９】
幹細胞培養用足場材料の変性度は、幹細胞培養用足場材料の全モル％基準で、０．１〜４０ｍｏｌ％が好ましく、０．１〜３０ｍｏｌがより好ましく、０．１〜１０ｍｏｌ％がより好ましい。変性度は、各変性基の使用目的が異なるため、変性基毎に調整することが好ましい。具体的な各変性基の変性度は、幹細胞培養用足場材料の全モル％基準で以下の数値範囲に設定することが好ましい。
エチレン基変性の場合、０.１〜４０モル％が好ましく、１〜４０モル％がより好ましく、１〜１０モル％がより好ましい。
アミノ基変性の場合、０．１〜３０モル％が好ましく、０．１〜１０モル％がより好ましい。
カルボキシル変性の場合、０．１〜３０モル％が好ましく、０．１〜１０モル％がより好ましい。
【００３０】
ここで、本明細書で用いられる用語の説明を行う。
「幹細胞」とは、自己複製能と分化能を有する細胞をいう。
幹細胞のうち、自己複製能を有し、かつ、１つの細胞から、内胚葉、中胚葉、外胚葉の全ての細胞へ分化できるものを「多能性幹細胞」という。多能性幹細胞としては、例えば、人工多能性幹細胞（induced pluripotent stem cell、以下「ｉＰＳ細胞」という。）、胚性幹細胞（embryonic stem cells、以下「ＥＳ細胞」という。）、Ｍｕｓｅ細胞（multilinege differentiating stress enduring cells）等が挙げられる。
幹細胞のうち、自己複製能を有し、かつ、２胚葉になるもの又は１胚葉の中の複数の細胞になるものを「多分化能細胞」という。多分化能細胞としては、例えば、成熟脂肪細胞に由来する脱分化脂肪細胞(dedifferentiated fat cell、以下「ＤＦＡＴ」という) 等が挙げられる。
本発明は幹細胞の培養に用いることができるが、中でも、多能性幹細胞、特にｉＰＳ細胞の培養に用いられることが好ましい。フィーダー細胞や接着タンパク質を含まない無血清培地培養において、幹細胞播種後の初期定着率が向上し、幹細胞の培養がし易くなるからである。
「足場材料（スキャフォールド；scaffold）」とは、細胞の接着、増殖、分化を制御するための細胞培養基材をいう。
【００３１】
ポリビニルアセタール樹脂の重合度の下限は、１００が好ましく、２００がより好ましく、５００がさらに好ましい。重合度が上記範囲であると、細胞培養にしようする培地で膨潤しても足場材強度を好適に保つことが出来る。重合度の上限は６０００が好ましく、３０００がより好ましく、２５００がさらに好ましい。重合度が上記範囲であると、取り扱い性が良く、足場材を好適に成形出来る。
【００３２】
［多能性幹細胞の培養方法］
上述の幹細胞培養用足場材料を備える容器によれば、様々な幹細胞を培養することができるが、その特性を考慮すると、幹細胞の中でも多能性幹細胞の培養に用いることが好ましい。一般的に、多能性幹細胞は播種後の培養の定着率が低いとされているが、上述の幹細胞培養用足場材料は、培養培地の水分によって膨潤し難く、適度な親水性と強度を維持できるので、多能性幹細胞の播種後の定着率が向上するからである。
【００３３】
幹細胞培養用足場材料を備えるのであれば容器の形状等は限定されない。例えば、幹細胞の培養において、平面培養（二次元培養方法）に用いることの他に、生体内により近い状態、例えば多孔質膜やハイドロゲルなどの基材上での幹細胞の培養（三次元培養方法）に用いることができる。
細胞培養用足場材料は、適度な親水性と強度を備えることから、三次元培養方法に用いられることが好ましい。細胞培養用足場材料をバイオリアクター等に用いることにより、効率良く幹細胞を増殖させることができるからである。
【００３４】
平面培養（二次元培養方法）用容器としては、形状や大きさは特に限定されないが、１つまたは複数のウェル（穴）を備える細胞培養用テストプレートや、細胞培養用フラスコが挙げられる。上記マイクロプレートのウェルの数は限定されないが、例えば、２、４、６、１２、２４、４８、９６、３８４等が挙げられる。上記ウェルの形状は特に限定されないが、真円、楕円、三角形、正方形、長方形、五角形等が挙げられる。上記ウェル底面の形状は特に限定されないが、平底、丸底、凹凸等が挙げられる。
１つまたは複数のウェル（穴）を備える細胞培養用テストプレートや、細胞培養用フラスコの材質は特に限定されないが、高分子樹脂や金属、無機材料が挙げられる。上記高分子樹脂としては、ポリスチレン、ポリエチレン、ポリプロピレン、ポリカーボネート、ポリエステル、ポリイソプレン、シクロオレフィンポリマー、ポリイミド、ポリアミド、ポリアミドイミド、（メタ）アクリル樹脂、エポキシ樹脂、シリコーン等が挙げられる。金属としては、ステンレス、銅、鉄、ニッケル、アルミ、チタン、金、銀、白金等が挙げられる。無機材料としては、酸化ケイ素（ガラス）、酸化アルミ、酸化チタン、酸化ジルコニウム、酸化鉄、窒化ケイ素等が挙げられる。
【００３５】
上述の他にも、細胞培養用足場材料を備える容器は、幹細胞を培地中で自由に浮遊させて成長させる浮遊培養方法に用いることができる。
【００３６】
［その他の実施の形態］
本発明は、上述の幹細胞培養用足場材料を備える容器の他にも、さらに以下の態様の発明が提供される。例えば、上述の幹細胞培養用足場材料に、さらに多糖類等を添加した幹細胞培養用担体（媒体）を備える容器が提供される。
【００３７】
上記幹細胞培養用足場材料は架橋剤を含んでいても良い。上記架橋剤を含むことで水膨潤性を抑制し、好適に強度を上げることができる。上記架橋剤としては特に限定されないが、ポリアルコールやポリカルボン酸、ヒドロキシカルボン酸、金属石鹸、多糖類等が挙げられる。
ポリアルコールとしては特に限定されないが、エチレングリコール、プロピレングリコール、ブタンジオール、ペンタンジオール、ヘキサンジオール、ヘプタンジオール、オクタンジオール、ノナンジオール、デカンジオール、ドデカンジオール、ウンデカンジオール、ジエチレングリコール、トリエチレングリコール、テトラエチレングリコール、ポリエチレングリコール、カテコール、ピロガロール、ジボロン酸、メチレンジボロン酸、エチレンジボロン酸、プロピレンジボロン酸、フェニレンジボロン酸、ビフェニルジボロン酸、ビスフェノール誘導体等が挙げられる。
ポリカルボン酸としては特に限定されないが、シュウ酸、マロン酸、コハク酸、グルタル酸、アジピン酸、ピメリン酸、スベリン酸、アゼライン酸、セバシン酸、フタル酸、ポリ（メタ）アクリル酸等が挙げられる。
ヒドロキシカルボン酸としては特に限定されないが、グリコール酸、乳酸、タルトロン酸、グリセリン酸、ヒドロキシ酪酸、リンゴ酸、酒石酸、シトマル酸、クエン酸、イソクエン酸、ロイシン酸、メバロン酸、パントイン酸、リシノール酸、リシネライジン酸、セレブロン酸、キナ酸、シキミ酸、ヒドロキシ安息香酸、サリチル酸、クレオソート酸、バニリン酸、シリング酸、ピロカテク酸、レソルシル酸、プロトカテク酸、ゲンチジン酸、オルセリン酸、没食子酸、マンデル酸、ベンジル酸、アトロラクチン酸、メリロト酸、フロレト酸、クマル酸、ウンベル酸、コーヒー酸、フェルラ酸、シナピン酸、ヒドロキシステアリン酸等が挙げられる。
金属石鹸としては特に限定されないが、ステアリン酸、ラウリン酸、リシノール酸、オクチル酸などの脂肪酸と、リチウム、ナトリウム、マグネシウム、カルシウム、バリウム、亜鉛、アルミニウムなどの金属の塩が挙げられる。
多糖類としては特に限定されないが、ペクチン、グアーガム、キサンタンガム、タマリンドガム、カラギーナン、プロピレングリコール、カルボキシメチルセルロース、アミロース、アミロペクチン、グリコーゲン、セルロース、キチン、アガロース、カラギーナン、ヘパリン、ヒアルロン酸、キシログルカン、グルコマンナン酸等が挙げられる。
【実施例】
【００３８】
以下に、実施例を挙げて本発明を説明するが本発明は以下の実施例に限定解釈されることはない。
【００３９】
［実施例１］
（ポリビニルブチラールの調製）
攪拌装置を備えた反応機に、イオン交換水２７００ｍＬ、平均重合度２５０、鹸化度９７ｍｏｌ％のポリビニルアルコールを３００ｇ投入し、攪拌しながら加熱溶解し、溶液を得た。次に、この溶液に触媒として３５重量％塩酸を、塩酸濃度が０．２重量％となるように添加し、温度を１５℃に調整した後、攪拌しながらｎ−ブチルアルデヒド(ｎ−ＢＡ)２２ｇを添加した。その後、ｎ−ブチルアルデヒド(ｎ−ＢＡ)１４８ｇを添加したところ、白色粒子状のポリビニルブチラール樹脂が析出した。析出してから１５分後に、３５重量％塩酸を、塩酸濃度が１．８重量％になるように添加し、５０℃に加熱し、５０℃で２時間熟成させた。次いで、溶液を冷却し、中和した後、ポリビニルブチラール樹脂を水洗し、乾燥させることにより、ポリビニルブチラールを得た。
得られたポリビニルブチラールは、平均重合度２５０、水酸基量２８ｍｏｌ％、アセチル基量３ｍｏｌ％、ブチラール化度７１ｍｏｌ％であった。
【００４０】
（細胞培養用容器の調製）
得られたポリビニルブチラール１ｇをブタノール１９ｇに溶解させることで、ポリビニルブチラール溶液を得た。得られたポリビニルブチラール溶液１５０μＬをφ２２ｍｍのカバーガラス上に吐出し、スピンコーターを用いて２０００ｒｐｍ、２０秒回転させて平滑な樹脂膜を得た。得られた上記樹脂膜をカバーガラスごとφ２２ｍｍのポリスチレンディッシュに投入することで細胞培養用容器を得た。
【００４１】
（細胞培養試験の方法）
得られた細胞培養用容器にリン酸緩衝生理食塩水１ｍＬを加えて３７℃のインキュベーター内で１時間静置した。ディッシュ内のリン酸緩衝生理食塩水を除いた後、ｈ−ｉＰＳ細胞２５２Ｇ１を１．５×１０４を播種し、培地ＴｅＳＲ Ｅ８（ＳＴＥＭ  ＣＥＬＬ社製）１ｍＬおよび、ＲＯＣＫ−Ｉｎｈｉｂｉｔｏｒ（Ｙ２７６３２）１０μＭ存在下、３７℃、ＣＯ２濃度５％のインキュベーター内で培養を行った。２４時間毎に培地を７５０μＬ除き、新たなＴｅＳＲ Ｅ８ ２５０μＬを加え、ＲＯＣＫ−Ｉｎｈｉｂｉｔｏｒ（Ｙ２７６３２）１０μＭに調整することで培地交換を行った。
【００４２】
（樹脂膜評価の方法）
（１）膜厚
得られた上記樹脂膜の一部をステンレス製ピンセットで剥がし、ガラス面を露出させた。上記樹脂膜とガラス面の高さの差をレーザー顕微鏡（オリンパス社製、ＯＬＳ−４１００）を用いて計測することで膜厚とした。
（２）表面粗さＲａ
得られた上記樹脂膜を走査型プローブ顕微鏡（Ｂｒｕｋｅｒ社製、ＤＩＭＥＮＳＩＯＮ  ｉｃｏｎ）を用い、樹脂膜表面を５００ｎｍ×５００ｎｍの範囲を走査して表面データを得た。得られた表面データ中において、連続した３００ｎｍ以上の線分析３回行った平均値を表面粗さＲａとした。
（３）貯蔵弾性率
得られた上記樹脂を熱プレスにより厚み０．５ｍｍ以上に成膜した。得られた膜を直径８ｍｍの円形に切り抜き、粘弾性測定装置（レオメトリックス社製「ＡＲＥＳ」）を用いて、せん断法にて、ひずみ量１．０％及び周波数１Ｈｚの条件で、昇温速度５℃／分で動的粘弾性の温度分散測定を行った。得られた温度分散測定値の１００℃の値を貯蔵弾性率とした。
（４）ヤング率
得られた上記樹脂をテトラヒドロフランに溶解させ、ＰＥＴ上に塗布および乾燥することで１００μｍキャスト膜を作製した。得られたキャスト膜を１０×４０ｍｍ のサイズに切断し、引張り試験装置（島津社製、ＡＧ−ＩＳ）を用いて、引張速度２００ｍｍ／ｍｉｎ、掴み具間距離１５ｍｍ、２５℃の条件にて引張り試験を行った。
（５）表面電位
得られた上記樹脂膜をゼータ電位測定装置（大塚電子社製、ＥＬＳＺ−２０００Ｚ）を用いて測定した。
【００４３】
（培養評価の方法）
（１）細胞接着密度
細胞播種後２４時間経過時の細胞接着密度（個／ｍｍ２）を、１０×１０倍の位相差顕微鏡（オリンパス社製、ＩＸ７３）を用いてカウントすることで算出した。
（２）細胞増殖数
培養試験開始から５日経過後の細胞塊を、１ｍＬのＴｒｙｐＬＥ  Ｅｘｐｒｅｓｓ（１Ｘ）Ｐｈｅｎｏｌ  Ｒｅｄ（ＴｈｅｒｍｏＦｉｓｈｅｒ社製）を用いて細胞塊を剥離し、単一細胞にした後、細胞数をセルカウンター（ＮａｎｏＥｎｔｅｋ社製、ＥＶＥ）を用いてカウントを行った。
（３）未分化性
アルカリフォスファターゼ（ＡＬＰ）染色試験キット（Ｖｅｃｔｏｒ社製、ＳＫ−５３００）を使用して未分化性の確認を行った。
【００４４】
［実施例２］
スピンコーターでの成膜条件を１０００ｒｐｍ、４０秒回転にしたこと以外は、実施例１同様にして試験を行った。
【００４５】
［比較例１］
足場材樹脂を用いず、ポリスチレンディッシュのみで実施例１同様にて試験を行った。
【００４６】
［比較例２］
得られたポリビニルブチラール１ｇを１−ブタノール９９ｇに溶解させたこと、スピンコーターでの成膜条件を１０００ｒｐｍ、４０秒回転にしたこと以外は、実施例１同様にして試験を行った。
【００４７】
得られた結果をまとめて表１に示す。なお、いずれの実施例及び比較例においても分化した細胞は観察されなかった。実施例１の膜厚は３０６（ｎｍ）、実施例２の膜厚は３４０（ｎｍ）、比較例２の膜厚は３１７（ｎｍ）とし、ほぼ同様の膜厚であった。
【表１】
2019115322.tif 000004